СМЕСЬ ДЛЯ ПОЛУЧЕНИЯ ИСКУССТВЕННОГО ПЕСЧАНИКА
MIX FOR PRODUCTION OF ARTIFICIAL SANDSTONE

Изобретение относится к промышленности строительных материалов.
Известна смесь для получения искусственного песчаника? включающая песок кварцевый (200 г), глинистый материал (20 г), натриевое жидкое стекло (20-90 мл). Изделия, полученные из такой смеси, необходимо выдерживать в растворе хлористого кальция в течение 2-3 сут [1].
Задача изобретения состоит в сокращении продолжительности выдержки изделий в растворе хлористого кальция при сохранении прочностных характеристик.
Технический результат достигается тем, что смесь для получения искусственного песчаника прессованием с выдержкой в растворе хлористого кальция, включающая песок кварцевый, глинистый материал, натриевое жидкое стекло, она содержит песок кварцевый с зернами не крупнее 2 мм и дополнительно - вспученный перлитовый песок с зернами не крупнее 2 мм при следующем соотношении компонентов, мас.%: указанный песок кварцевый 30,0-36,0; глинистый материал 2,0-3,0; натриевое жидкое стекло 38,0-42,0; указанный вспученный перлитовый песок 23,0-26,0.
Для получения искусственного песчаника могут быть использованы составы, приведенные в таблице.
Таблица
Компоненты
Состав, мас.%:
1
2
3
Песок кварцевый
36,0
30,0
Глинистый материал:
3,0
-
-
Каолин
Бентонит
-
-
2,0
Лесс
-
2,5
-
Натриевое жидкое стекло
38,0
40,0
42,0
Вспученный перлитовый песок
23,0
24,5
26,0
3
3
3
3
В составе смеси используют кварцевый песок с зернами не крупнее 2 мм; вспученный перлитовый песок с зернами не крупнее 2 мм; любой глинистый материал (каолин, бентонит, лесс и др.); натриевое жидкое стекло с модулем от 2,5 до 3 и плотностью 1,43-1,55 г/см. В составе №1 используют жидкое стекло с модулем 2,5, плотностью 1,43 г/см, в составе №2 - жидкое стекло с модулем 2,8, плотностью 1,50 г/см, в составе №3 - жидкое стекло с модулем 3, плотность 1,55 г/см.
Ниже приведен пример получения искусственного песчаника. Подготавливают и дозируют компоненты. Кварцевый песок, вспученный перлитовый песок, высушенный и размолотый до порошкообразного состояния глинистый материал смешивают, добавляют жидкое натриевое стекло и все компоненты еще раз перемешивают. Из полученной смеси прессуют материал, который (сразу после формования, не давая подсохнуть на воздухе) помещают в раствор хлористого кальция и выдерживают в нем в течение 12-24 ч. Для приготовления раствора на 1 л воды берут 300 г хлористого кальция.
Источники информации
1. Шамраева Е.А., Спектор Ю.И., Аксенов А.В. По следам «Приготовления искусственного песчаника без обжига» // Из сб.: Литвинец Э.Н. Забытое искусство. «Коси, коса…» / Э.Н.Литвинец, Н.Н.Родионов. - М.: Знание, 1992. - 143 с. - Новое в жизни, науке и технике. Подписная научно-популярная серия «Сделай сам». - С.132-133.